(57)【要約】【課題】本発明は、ポリエチレンテレフタレートフィルムと無機酸化物蒸着膜の密着を強化し、特にレトルトなどの加熱殺菌を行ってもデラミネーションの発生しない強密着蒸着フィルムおよびそれを用いたレトルト用包装材料を提供することを目的とする。【解決手段】少なくとも一方の表面に厚さ５〜１００ｎｍの無機酸化物からなる蒸着層を設けたポリエチレンテレフタレートフィルムからなる強密着蒸着フィルムにおいて、該蒸着層を取り除いた場合の該フィルム表面のＸ線光電子分光測定（測定条件：Ｘ線源ＭｇＫα、出力１００Ｗ）によるＣ１ｓ波形分離から求めたＣ−Ｃ結合の半値幅が１．５〜１．７ｅＶの範囲であることを特徴とする強密着蒸着フィルムである。【選択図】    図１
2005297376.tif 000002
【特許請求の範囲】
【請求項１】
少なくとも一方の表面に厚さ５〜１００ｎｍの無機酸化物からなる蒸着層を設けたポリエチレンテレフタレートフィルムからなる強密着蒸着フィルムにおいて、該蒸着層を取り除いた場合の該フィルム表面のＸ線光電子分光測定（測定条件：Ｘ線源ＭｇＫα、出力１００Ｗ）によるＣ１ｓ波形分離から求めたＣ−Ｃ結合の半値幅が１．５〜１．７ｅＶの範囲であることを特徴とする強密着蒸着フィルム。
【請求項２】
該Ｘ線光電子分光測定における該フィルム表面が、水に少なくとも１種類以上のアンモニア、トリエタノールアミン、トリメタノールアミン、ジエタノールアミン、トリエチルアミン、トリメチルアミンなどの弱アルカリ性のアミン類を、０．０１％〜１０％添加した処理水に浸漬により行って蒸着層を取り除いた表面であることを特徴とする請求項１記載の強密着蒸着フィルム。
【請求項３】
前記強密着蒸着フィルムを構成するポリエチレンテレフタレートフィルムの蒸着層を設けた面が、リアクティブイオンエッチング（ＲＩＥ）を利用したプラズマ前処理を施した面であることを特徴とする請求項１または２記載の強密着蒸着フィルム。
【請求項４】
前記無機酸化物が、酸化アルミニウム、酸化珪素、酸化マグネシウムもしくはそれらの混合物であることを特徴とする請求項１〜３のいずれか１項に記載の強密着蒸着フィルム。
【請求項５】
前記無機酸化物からなる蒸着層の上に、さらに水溶性高分子と１種以上の金属アルコキシドまたはその加水分解物を含む水溶液或いは水／アルコール混合溶液を塗布し加熱乾燥してなる複合膜層を設けたことを特徴とする請求項１〜４のいずれか１項に記載の強密着蒸着フィルム。
【請求項６】
前記金属アルコキシドが、テトラエトキシシランまたはトリイソプロポキシアルミニウム、或いはそれらの混合物であることを特徴とする請求項５記載の強密着蒸着フィルム。
【請求項７】
前記水溶性高分子が、ポリビニルアルコールまたはポリ（ビニルアルコール−ＣＯ−エチレン）、セルロース、デンプンの少なくとも１種類以上を成分に持つことを特徴とする請求項５または６記載の強密着蒸着フィルム。
【請求項８】
請求項１〜７のいずれか１項に記載の強密着蒸着フィルムを用いて作製したことを特徴とするレトルト用包装材料。
【発明の詳細な説明】
【技術分野】
【０００１】
本発明は、透明性を有する蒸着フィルム、並びにそれを用いた包装材料に関する。更に詳しくは、食品及びレトルト食品分野や医薬品、電子部材等の非食品分野の包装に用いられる実用範囲の広い包装材料であって、特にレトルト殺菌等の加熱殺菌が必要な包装分野等に好適に使用される強密着蒸着フィルムおよびそれを用いたレトルト用包装材料に関するものである。
【背景技術】
【０００２】
近年、食品や非食品及び医薬品等の包装に用いられる包装材料は、内容物の変質を抑制しそれらの機能や性質を保持するために、包装材料を透過する酸素、水蒸気、その他内容物を変質させる気体による影響を防止する必要があり、これらを遮断するガスバリア性等を備えることが求められている。そのため従来から、温度・湿度などの影響が少ないアルミ等の金属箔をガスバリア層として用いた包装材料が一般的に用いられてきた。
【０００３】
ところが、アルミ等の金属箔を用いた包装材料は、温度・湿度の影響がなく高度なガスバリア性に優れるが、包装材料を透視して内容物を確認することができない、使用後の廃棄の際は不燃物として処理しなければならない、検査の際金属探知器が使用できないなどの欠点を有し問題があった。
【０００４】
そこで、これらの欠点を克服した包装材料として、例えば特許文献１、２等に記載されているような高分子フィルム上に、真空蒸着法やスパッタリング法等の形成手段により酸化珪素、酸化アルミニウム等の無機酸化物の蒸着膜を形成したフィルムが開発されている。これらの蒸着フィルムは、透明性及び酸素、水蒸気等のガス遮断性を有していることが知られ、金属箔等では得ることのできない透明性、ガスバリア性を有する包装材料として好適とされている。
【０００５】
しかしながら、従来のように前処理を施さない基材に、無機酸化物を蒸着したフィルムでは、基材と蒸着膜の密着性が弱いために、ボイル、レトルト処理などの加熱殺菌処理を行うとデラミネーションを引き起こすという欠点があった。また、密着性の低下により、ガスバリア性も劣化するという問題も起こっていた。
【０００６】
この問題を解決するために、従来からプラズマを用いることによって、インライン前処理によりプラスチック基材上の金属酸化物蒸着の密着性を改善するという試みはなされていた。
【０００７】
しかし、特許文献３に示されているように従来はインラインでプラズマ処理を行おうとすると、プラズマ発生のための電圧を印加する電極を基材のあるドラム側でなく、反対側に設置されている。この装置の場合、基材はアノード側に設置されることになるため、高い自己バイアスは得られず、結果として高い処理効果を発揮できないという問題点があった。
【０００８】
高い自己バイアスを得るために、直流放電方式を用いることも出来るが、この方法で高いバイアスの電圧を得ようとすると、プラズマのモードがグローからアークへと変化するため、大面積に均一な処理を行うことは出来ない。
【０００９】
特許文献は以下の通り。
【特許文献１】米国特許第３４４２６８６号明細書
【特許文献２】特公昭６３−２８０１７号公報
【特許文献３】特開平１１−２６２９７０号公報
【発明の開示】
【発明が解決しようとする課題】
【００１０】
本発明は、上記課題を解決するためになされたものであり、ポリエチレンテレフタレートフィルムと無機酸化物蒸着膜の密着を強化し、特にレトルトなどの加熱殺菌を行ってもデラミネーションが発生せず、ガスバリア性の劣化のない強密着蒸着フィルムおよびそれを用いたレトルト用包装材料を提供することを目的とする。
【課題を解決するための手段】
【００１１】
上記の目的を達成するために、請求項１記載の発明は、少なくとも一方の表面に厚さ５〜１００ｎｍの無機酸化物からなる蒸着層を設けたポリエチレンテレフタレートフィルム（以下ＰＥＴフィルムと称する）からなる強密着蒸着フィルムにおいて、該蒸着層を取り除いた場合の該フィルム表面のＸ線光電子分光測定（測定条件：Ｘ線源ＭｇＫα、出力１００Ｗ）によるＣ１ｓ波形分離から求めたＣ−Ｃ結合の半値幅が１．５〜１．７ｅＶの範囲であることを特徴とする強密着蒸着フィルムである。
【００１２】
請求項２記載の発明は、該Ｘ線光電子分光測定における該フィルム表面が、水に少なくとも１種類以上のアンモニア、トリエタノールアミン、トリメタノールアミン、ジエタノールアミン、トリエチルアミン、トリメチルアミンなどの弱アルカリ性のアミン類を、０．０１％〜１０％添加した処理水に浸漬により行って蒸着層を取り除いた表面であることを特徴とする請求項１記載の強密着蒸着フィルムである。
【００１３】
請求項３記載の発明は、前記強密着蒸着フィルムを構成するポリエチレンテレフタレートフィルムの蒸着層を設けた面が、リアクティブイオンエッチング（ＲＩＥ）を利用したプラズマ前処理を施した面であることを特徴とする請求項１または２記載の強密着蒸着フィルムである。
【００１４】
請求項４記載の発明は、前記無機酸化物が、酸化アルミニウム、酸化珪素、酸化マグネシウムもしくはそれらの混合物であることを特徴とする請求項１〜３のいずれか１項に記載の強密着蒸着フィルムである。
【００１５】
請求項５記載の発明は、前記無機酸化物からなる蒸着層の上に、さらに水溶性高分子と１種以上の金属アルコキシドまたはその加水分解物を含む水溶液或いは水／アルコール混合溶液を塗布し加熱乾燥してなる複合膜層を設けたことを特徴とする請求項１〜４のいずれか１項に記載の強密着蒸着フィルムである。
【００１６】
請求項６記載の発明は、前記金属アルコキシドが、テトラエトキシシランまたはトリイソプロポキシアルミニウム、或いはそれらの混合物であることを特徴とする請求項５記載の強密着蒸着フィルムである。
【００１７】
請求項７記載の発明は、前記水溶性高分子が、ポリビニルアルコールまたはポリ（ビニルアルコール−ＣＯ−エチレン）、セルロース、デンプンの少なくとも１種類以上を成分に持つことを特徴とする請求項５または６記載の強密着蒸着フィルムである。
【００１８】
請求項８記載の発明は、請求項１〜７のいずれか１項に記載の強密着蒸着フィルムを用
いて作製したことを特徴とするレトルト用包装材料である。
【発明の効果】
【００１９】
本発明によれば、無機酸化物層を蒸着したＰＥＴフィルムを、アミン系アルカリを添加した水溶液中に浸漬などして表面状態を維持しながら無機酸化物層のみを除去し、除去後のＰＥＴフィルム表面のＸＰＳ測定を行った時に、Ｃ１ｓ波形分離から求めたＣ−Ｃ結合の半値幅が１．５〜１．７ｅＶとなる様な構成のものとした場合、ＰＥＴフィルムと無機酸化物層は極めて良好な密着性を示す強密着蒸着フィルムが得られる。更に、この積層フィルムを包装材料に用いると、レトルトなどの加熱殺菌を行った場合においても、デラミネーションなどが発生せず、ガスバリア性の劣化しない強密着蒸着フィルムおよびそれを用いたレトルト用包装材料を提供することができる。
【発明を実施するための最良の形態】
【００２０】
以下に、本発明の１実施例としての最良のの実施形態について図面を参照して説明する。
【００２１】
図１は、本発明の強密着蒸着フィルムを説明する断面図である。ポリエチレンテレフタレート（ＰＥＴ）フィルム１の表面上に、無機酸化物層２、複合被膜層３が形成されている構造である。無機酸化物層２、複合被膜層３は基材の両面に形成してもよく、また多層にしてもよい。無機酸化物層を形成する側のＰＥＴフィルム表面上にリアクティブイオンエッチング（ＲＩＥ）を利用したプラズマ処理を施すより、プラズマ前処理層４を設けることも出来る。このプラズマ前処理層４は基材の両面に形成してもよい。
【００２２】
ＰＥＴフィルムは未延伸、延伸のどちらでもよく、延伸の場合にも延伸倍率には特に制限はない。また機械的強度や寸法安定性を有するものが良い。フィルムの厚さはとくに制限を受けるものではなく、また包装材料としての適性を考慮して単体フィルム以外に異なる性質のフィルムを積層したフィルムを使用できる。尚プライマー層、無機酸化物からなる蒸着薄膜層、ガスバリア性被膜層を形成する場合の加工性を考慮すると、実用的には３〜２００μｍの範囲が好ましく、特に６〜３０μｍとすることが好ましい。このＰＥＴフィルムの蒸着層が設けられる面と反対側の表面に、周知の種々の添加剤や安定剤、例えば帯電防止剤、紫外線防止剤、可塑剤、滑剤などが使用されていても良い。
【００２３】
Ｘ線光電子分光法による測定（ＸＰＳ測定）では、被測定物質の表面から数ｎｍの深さ領域での原子の種類と濃度やその原子と結合している原子の種類やそれら結合状態が分析でき、元素比率、官能基比率などを求めることができる。そのため本発明の強密着蒸着フィルムのように、厚さ５〜１００ｎｍの無機酸化物からなる蒸着層を設けたＰＥＴフィルムの場合には、この状態のままではＰＥＴフィルム表面の測定を行うことは不可能である。Ａｒイオンエッチングで蒸着層を掘って測定する方法もあるが、ＰＥＴが若干でもエッチング処理されてしまうため、測定結果が意味をなさないものになってしまう。そこで、まずＰＥＴフィルム上の無機酸化物蒸着層を取り除く必要がある。
【００２４】
この方法として、無機酸化物蒸着層を取り除くための処理水中にフィルムを浸漬する方法がある。処理に使用する水としては、水道水、イオン交換水、蒸留水など特に制限されるものではない。また、水温は特に制限されないが、好ましくは５０℃以上がよい。更にこの水中に少なくとも１種類以上のアンモニア、トリエタノールアミン、トリメタノールアミン、ジエタノールアミン、トリエチルアミン、トリメチルアミンなどの弱アルカリ性のアミン類を添加する必要がある。このようなアミン類を添加することで、短時間で完全に無機酸化物を除去することが可能である。添加量は０．０１％〜１０％の範囲にすることが好ましい。０．０１％より少ないと、完全除去までに時間が長くかかったり、完全に除去することが出来ない。また、１０％以上になるとＰＥＴフィルム自体にも影響を及ぼ
し、無機酸化物層除去後の表面が汚染されたり、ＰＥＴの構造が破壊されるおそれがある。
【００２５】
図２はＸＰＳ測定で得られる未処理ＰＥＴのＣ１ｓ波形をピーク分離解析したスペクトルである。Ｃ１ｓ波形はＣ−Ｃ結合５、Ｃ−Ｏ結合６、ＣＯＯ結合７に分離される。なお、それぞれの結合エネルギーの値は、２８５．０ｅＶ（Ｃ−Ｃ結合）、２８６．６〜２８６．７ｅＶ（Ｃ−Ｏ結合）、２８８．９〜２８９．０ｅＶ（ＣＯＯ結合）である。
【００２６】
上記のように無機酸化物層を除去した後のＰＥＴフィルム表面のＸＰＳ測定を行った時、Ｃ１ｓ波形分離から求めたＣ−Ｃ結合の半値幅が１．５〜１．７ｅＶとなる場合、このＰＥＴフィルムと無機酸化物層は極めて良好な密着性を示し、レトルトなどの加熱殺菌処理を行ってもデラミネーションが生じない。
【００２７】
それに対し、未処理のＰＥＴフィルムの場合には、無機酸化物層を除去した後のＰＥＴフィルム表面は、Ｃ−Ｃ結合の半値幅は１．４５ｅＶ程度の値になる。このような場合はＰＥＴフィルムと無機酸化物層の密着性が悪く、レトルトなどの加熱殺菌処理を行うとデラミネーションが発生する。また、半値幅が１．５ｅＶ未満になる状態の時は、フィルム表面の処理が弱く、未処理のＰＥＴフィルムと同様に密着性が悪くなると共に、加熱殺菌処理後のガスバリア性も劣化する。また半値幅が１．７ｅＶより大きい時は、フィルム表面が処理されすぎており、表面が劣化してしまうため密着性が悪くなる。
【００２８】
上記のような無機酸化物層と密着のよいＰＥＴフィルムを得るために、ＰＥＴフィルム表面にリアクティブイオンエッチング（ＲＩＥ）を利用したプラズマ前処理を施すことが有効である。ＲＩＥを利用したプラズマ前処理を行うことで、発生したラジカルやイオンを利用してＰＥＴフィルムの表面構造を化学的に変化させることが可能であり、Ｃ−Ｃ結合の半値幅を制御することができる。更にこの処理を行うことで、蒸着の際に無機酸化物の緻密な薄膜を形成させることができる。その結果、基材と無機酸化物層との密着性を強化させることができ、ガスバリア性向上やクラック発生防止につながるだけでなく、レトルトなどの加熱殺菌を行った場合においても、デラミネーションが起こることがない。
【００２９】
次に、無機酸化物層２について、詳しく説明する。無機酸化物からなる蒸着薄膜層は、酸化アルミニウム、酸化珪素、酸化錫、酸化マグネシウム、或いはそれらの混合物などの無機酸化物の蒸着膜からなり、透明性を有しかつ酸素、水蒸気等のを有する層であればよい。各種殺菌耐性を配慮するとこれらの中では、特に酸化アルミニウム及び酸化珪素を用いることがより好ましい。ただし本発明の蒸着薄膜層は、上述した無機酸化物に限定されず、上記条件に適合する材料であれば用いることが可能である。
【００３０】
蒸着薄膜層の厚さは、用いられる無機化合物の種類・構成により最適条件が異なるが、一般的には５〜３００ｎｍの範囲内が望ましく、その値は適宜選択される。ただし膜厚が５ｎｍ未満であると均一な膜が得られないことや膜厚が十分ではないことがあり、ガスバリア材としての機能を十分に果たすことができない場合がある。また膜厚が３００ｎｍを越える場合は薄膜にフレキシビリティを保持させることができず、成膜後に折り曲げ、引っ張りなどの外的要因により、薄膜に亀裂を生じるおそれがあるので問題がある。より好ましくは、１０〜１５０ｎｍの範囲内にあることである。
【００３１】
無機酸化物からなる蒸着薄膜層をプラスチック基材上に形成する方法としては種々在り、通常の真空蒸着法により形成することができる。また、その他の薄膜形成方法であるスパッタリング法やイオンプレーティング法、プラズマ気相成長法（ＣＶＤ）などを用いることも可能である。但し生産性を考慮すれば、現時点では真空蒸着法が最も優れている。真空蒸着法の加熱手段としては電子線加熱方式や抵抗加熱方式、誘導加熱方式のいずれか
の方式を用いることが好ましいが、蒸発材料の選択性の幅広さを考慮すると電子線加熱方式を用いることがより好ましい。また蒸着薄膜層と基材の密着性及び蒸着薄膜層の緻密性を向上させるために、プラズマアシスト法やイオンビームアシスト法を用いて蒸着することも可能である。また、蒸着膜の透明性を上げるために蒸着の際、酸素等の各種ガスなど吹き込む反応蒸着を用いても一向に構わない。
【００３２】
次いで、複合被膜層３を説明する。複合被膜層はガスバリア性を持った被膜層であり、水溶性高分子と１種以上の金属アルコキシドまたはその加水分解物を含む水溶液或いは水／アルコール混合溶液を主剤とするコーティング剤を用いて形成される。例えば、水溶性高分子を水系（水或いは水／アルコール混合）溶媒で溶解させたものに金属アルコキシドを直接、或いは予め加水分解させるなど処理を行ったものを混合したものを溶液とする。この溶液を無機化酸化物からなる蒸着薄膜層にコーティング後、加熱乾燥し形成される。コーティング剤に含まれる各成分について更に詳細に説明する。
【００３３】
本発明でコーティング剤に用いられる水溶性高分子は、ポリビニルアルコール、ポリビニルピロリドン、デンプン、メチルセルロース、カルボキシメチルセルロース、アルギン酸ナトリウム等が挙げられる。特にポリビニルアルコール（以下、ＰＶＡと略す）を本発明のコーティング剤に用いた場合にガスバリア性が最も優れるので好ましい。ここでいうＰＶＡは、一般にポリ酢酸ビニルをけん化して得られるものである。ＰＶＡとしては例えば、酢酸基が数十％残存している、いわゆる部分けん化ＰＶＡから酢酸基が数％しか残存していない完全ＰＶＡ等用いることができ、これ以外のものを用いても一向に構わない。
【００３４】
また、金属アルコキシドは、一般式、Ｍ（ＯＲ）ｎ（Ｍ：Ｓｉ，Ｔｉ，Ａｌ，Ｚｒ等の金属、Ｒ：ＣＨ3，Ｃ2Ｈ5等のアルキル基）で表せる化合物である。具体的にはテトラエトキシシラン〔Ｓｉ（ＯＣ2Ｈ5）4〕、トリイソプロポキシアルミニウム〔Ａｌ（Ｏ−２’−Ｃ3Ｈ7）3〕などがあげられ、中でもテトラエトキシシラン、トリイソプロポキシアルミニウムが加水分解後、水系の溶媒中において比較的安定であるので好ましい。
【００３５】
この溶液中にガスバリア性を損なわない範囲で、イソシアネート化合物、シランカップリング剤、或いは分散剤、安定化剤、粘度調整剤、着色剤などの公知の添加剤を必要に応じて加えることも可能である。
【００３６】
コーティング剤の塗布方法としては、通常用いられるディッピング法、ロールコーティング法、スクリーン印刷法、スプレー法、グラビア印刷法などの従来公知の方法を用いることが可能である。
【００３７】
複合被膜層の厚さは、コーティング剤の種類や加工機や加工条件によって最適条件異なり特に限定しない。但し乾燥後の厚さが、０．０１μｍ以下の場合は、均一が塗膜が得られなく十分なガスバリア性を得られない場合があるので好ましくない。また厚さが５０μｍを超える場合は膜にクラックが生じ易くなるため問題となる場合がある。好ましくは０．０１〜５０μｍの範囲にあることが好ましく、より好ましくは０．１〜１０μｍの範囲にあることである。
【００３８】
複合被膜層３の上に印刷層、介在フィルム、シーラント層等を積層させて、包装材料とすることが出来る。
【００３９】
介在フィルムは、袋状包装材料時の破袋強度や突き刺し強度を高めるために設けられるもので、一般的に機械強度及び熱安定性の面から二軸延伸ナイロンフィルム、二軸延伸ポリエチレンテレフタレートフィルム、二軸延伸ポリプロピレンフィルムの内から選ばれる一種である必要がある。厚さは、材質や要求品質に応じて決められるが、一般的には１０
〜３０μｍの範囲である。
【００４０】
更に、シーラント層は袋状包装体などを形成する際に接着層として設けられるものである。例えば、ポリエチレン、ポリプロピレン、エチレン−酢酸ビニル共重合体、エチレン−メタクリル酸共重合体、エチレン−メタクリル酸エステル共重合体、エチレン−アクリル酸共重合体、エチレン−アクリル酸エステル共重合体及びそれらの金属架橋物等の樹脂が用いられる。厚さは目的に応じて決められるが、一般的には１５〜２００μｍの範囲である。
【００４１】
基材１の反対面にも、必要に応じて印刷層、介在フィルム、シーラント層等を積層させることも可能である。
【００４２】
以下に本発明の強密着蒸着フィルムの実施例を具体的に説明する。なお、本発明はこれらの実施例に限定されるものではない。
【００４３】
［表面状態分析方法］
測定に用いたＸ線光電子分光装置は、日本電子株式会社製ＪＰＳ−９０ＭＸＶを用い、Ｘ線源としては非単色化ＭｇＫα（１２５３．６ｅＶ）を使用、出力は１００Ｗ（１０ｋＶ−１０ｍＡ）で測定した。定量分析にはＯ１ｓで２．２８、Ｃ１ｓで１．００の相対感度因子を用いて計算をした。Ｃ１ｓ波形の波形分離解析にはガウシアン関数とローレンツ関数の混合関数を使用し、帯電補正はベンゼン環に由来するＣ−Ｃ結合ピークを２８５．０ｅＶとして補正した。
【実施例１】
【００４４】
厚さ１２μｍのポリエチレンテレフタレート（ＰＥＴ）フィルムの未処理面に、以下の条件にてリアクティブイオンエッチング（ＲＩＥ）を利用したプラズマ前処理を施した。この時、電極には周波数１３．５６ＭＨｚの高周波電源を用いた。
【００４５】
［プラズマ処理条件］
印加電力：１２０Ｗ
処理時間：０．１ｓｅｃ
処理ガス：アルゴン
処理ユニット圧力：２．０Ｐａ
この上に、電子線加熱方式を用いた反応蒸着により、酸化アルミニウムを１５ｎｍの厚みで成膜して、強密着蒸着フィルムを作成した。
【００４６】
次にこのフィルムを１．０ｗｔ．％のトリエタノールアミンを添加した蒸留水中に８０℃で５分間浸漬し、酸化物アルミニウム蒸着層を取り除いた後、そのフィルム表面のＸＰＳ測定を行った。
【実施例２】
【００４７】
プラズマ前処理時の処理時間を０．５ｓｅｃにした以外は、実施例１と同様の方法で強密着蒸着フィルムを作成した。次にこのフィルムを１．０ｗｔ．％のトリエタノールアミンを添加した蒸留水中に９０℃で３分間浸漬し、酸化物アルミニウム蒸着層を取り除いた後、そのフィルム表面のＸＰＳ測定を行った。
【実施例３】
【００４８】
プラズマ前処理時の印加電力を３０００Ｗ、処理時間を０．０５ｓｅｃにした以外は、実施例１と同様の方法で強密着蒸着フィルムを作成した。次にこのフィルムを２．０ｗｔ．％のトリエチルアミンを添加した蒸留水中に８０℃で５分間浸漬し、酸化物アルミニウ
ム蒸着層を取り除いた後、そのフィルム表面のＸＰＳ測定を行った。
【実施例４】
【００４９】
プラズマ前処理時の印加電圧を８０００Ｗ、処理時間を０．０２５ｓｅｃ、処理ガスをアルゴン／酸素混合ガスにした以外は、実施例１と同様の方法で強密着蒸着フィルムを作成した。次にこのフィルムを１．０ｗｔ．％のトリエタノールアミンを添加した蒸留水中に８０℃で５分間浸漬し、酸化物アルミニウム蒸着層を取り除いた後、そのフィルム表面のＸＰＳ測定を行った。
【実施例５】
【００５０】
基材へのＲＩＥによる前処理を行わず、未処理のＰＥＴフィルムに対して実施例１と同様の方法で蒸着フィルムを作成した。次にこのフィルムを１．０ｗｔ．％のトリエタノールアミンを添加した蒸留水中に８０℃で５分間浸漬し、酸化物アルミニウム蒸着層を取り除いた後、そのフィルム表面のＸＰＳ測定を行った。
【実施例６】
【００５１】
ＰＥＴフィルムにコロナ処理を行った以外は、実施例１と同様の方法で蒸着フィルムを作成した。次にこのフィルムを２．０ｗｔ．％のトリエタノールアミンを添加した蒸留水中に８０℃で５分間浸漬し、酸化物アルミニウム蒸着層を取り除いた後、そのフィルム表面のＸＰＳ測定を行った。
【実施例７】
【００５２】
印加電圧１２０Ｗ、処理時間１０ｓｅｃにした以外は、実施例１と同様の方法で蒸着フィルムを作成した。次にこのフィルムを２．０ｗｔ．％のトリエタノールアミンを添加した蒸留水中に８０℃で５分間浸漬し、酸化物アルミニウム蒸着層を取り除いた後、そのフィルム表面のＸＰＳ測定を行った。
【実施例８】
【００５３】
印加電圧１０００Ｗ、処理時間を０．０５ｓｅｃ、処理ガスをアルゴン／酸素混合ガスにした以外は実施例７と同様に行った。
【００５４】
実施例１〜４、比較のための実施例５〜８の蒸着フィルム上に、下記に示す（１）液と（２）液を配合比（ｗｔ％）で６／４に混合した溶液を作成した。
【００５５】
（１）液：テトラエトキシシラン１０．４ｇに塩酸（０．１Ｎ）８９．６ｇを加え、３０分間撹拌し加水分解させた固形分３ｗｔ％（ＳｉＯ2換算）の加水分解溶液
（２）液：ポリビニルアルコールの３ｗｔ％水／イソプロピルアルコール溶液（水：イソプロピルアルコール重量比で９０：１０）
この溶液をグラビアコート法により塗布乾燥し、厚さ０．４μｍの複合被膜層を形成した。
【００５６】
更に、二液硬化型ポリウレタン系接着剤を用いて、ドライラミネートにより、上記蒸着フィルム／延伸ナイロン（１５μｍ）／未延伸ポリプロピレン（７０μｍ）のレトルト用包装材料を作成した。
【００５７】
［評価１］
上記積層サンプルの蒸着フィルム／延伸ナイロン間のラミネート強度を、オリエンテック社テンシロン万能試験機ＲＴＣ−１２５０を用いて測定した（ＪＩＳ  Ｚ１７０７準拠）。但し、測定の際に測定部位を水で湿潤させながら行った。結果を表１に示す。
【００５８】
［評価２］
上記積層サンプルを用いて４辺をシール部とするパウチを作製し、内容物としてを充填した。その後、１２１℃−３０分間のレトルト殺菌を行った。評価としてレトルト後の酸素透過率（単位：ｃｍ3／ｍ2／ｄａｙ、測定条件：３０℃−７０％ＲＨ）を評価した。また、目視によりレトルト後のパウチの状態を観察した。結果を表１に示す。
【００５９】
【表１】
2005297376.tif 000003
表１より、実施例１〜４の本発明の強密着蒸着フィルムは、実施例５〜８の比較のための蒸着フィルムに比べて、ラミネート強度に優れ、かつレトルト処理後のデラミネーションの発生もなく、食品及びレトルト食品分野や医薬品、電子部材等の非食品分野の包装に用いられる実用範囲の広い包装材料を提供することが可能である。
【産業上の利用可能性】
【００６０】
食品及びレトルト食品分野や医薬品、電子部材等の非食品分野の包装に用いられる実用範囲の広い包装材料として利用される。
【図面の簡単な説明】
【００６１】
【図１】本発明の強密着蒸着フィルムの一例を示す断面図である。
【図２】未処理ＰＥＴのＸＰＳにより得られるＣ１ｓ波形分離解析スペクトルである。
【符号の説明】
【００６２】
１…ポリエチレンテレフタレートフィルム（ＰＥＴ）基材層
２…無機酸化物蒸着層
３…複合被膜層
４…プラズマ処理層
５…Ｃ−Ｃ結合ピーク
６…Ｃ−Ｏ結合ピーク
７…ＣＯＯ結合ピーク
【図１】
2005297376.tif 000004
【図２】
2005297376.tif 000005